FR 2391972 A1 19781222 FR 7716784 A 19770525 L Invention se rapporte 2 un produit hydrofuge et fongicide ainsi qu'à son procédé de fabrication et de mise en oeuvre t ce, plus particulièrement mais non exclusivement, dans l'industrie du bâtiment pour y servir not=-ent d1 & dition améliorante et/ou d'adjuvant du ciment et du plâtre, tant par incorporation t la masse que par application en surface. Daas le bâtiment on connait déjà des produits hydrofuges et notamment des produits résineux, tels les résines vyniliques ou de polystyrèneS assurant une imperméabilisation superficielle du subjectile et des produits hydrophobes, tel le silîconate de no- tassium, n'obturant pas les pores mais provoquant une répulsion capillaire. Malheureusement, outre que ees produits sont très onéreux, la pression d'eau,à laquelle les supports ainsi traités perdent leur imperméabilité, reste trop faible pour permettre à ces supports de résister à une pluie battante et/ou de constituer le mur d'un bassin même peu profond. De plus, ce traitement nécessite de fréquentes applications d'entretien. Par ailleurs, n'ayant pas de pouvoirs fongicides-propres, ces produits ne s'appliquent qu'à des supports neufs ou assainis par un traitement antloryptogamique préalable ce qui majore les délais de mise en oeuvre et le prix de revient du traitement global. Enfin, ces produits ne sèchent pas rapidement et les supports traités gardent généralement une teinte sombre. Un résultat que l'invention vise à obtenir est un produit stable, peu coûteux, de mise en oeuvre simple et permettant d'éliminer définitivement l'humidité de murs enduits au ciment ou au plate, de carrelages, de bois ou de murs maçonnés en matériaux tradi tionnels. Un autre résultat de 11 invention est un tel produit présentant un un pouvoir fongicide propre et qui est donc applicable au traite- ment contre les atteintes par des champignons de carrelages, de murs, de bois de construction ou même de bois sur Est également un résultat de l'invention le durcissement du ci ment ou du plâtre ainsi traité. Pour cela l'invention a notamment pour objet un nouveau produit du type précité caractérisé en ce qu'il est constitué de carbonate de soude légère, ae phosphate trisodique à eau, cristallisé, de sulfate d'ammoniaque, de sulfate d'alumine en poudre et de sulfate de nickel. L'invention a également pour objet le procédé de fabrication et de uise en oeuvre de ce produit. Elle sera bien comprise à l'aide de la description ci-après faite, d'exemples non limitatifs. Comme indiqué ci-dessus le produit est composé de - carbonate de soude, - phosphate trisodique à eau, - sulfate d'ammoniaque, - sulfate d'alumine - sulfate de nickel. première Le procédé de fabrication consiste, dans une/phase, en une pré-oxydation par exposition à l'air libre de ces composante déjà en poudre ou cristaux, pendant environ quarante hait heures puis, dans une deuxième phase, en leur mélange intime avant d'être, en troisième phase, broyés ensemble et mélangés de nou veau, pour qu'enfin, dans une dernière phase, ce produit puisse être placé dans des conditionnements étanches pour son Afin que ce produit fini soit insensible à la chaleur naturalle le carbonate de soude ne sera pas en proportion trop importante dans le mélange. Toutefois les autres composants, ne doivent pas non plus ttre- en excès car, étant donné que lteffet récherché est obtenu pour de faibles quantités de ces autres composants,Icrs de la-ai-Be en oeuvre du produit fini,le dosage de celui of serait difficile. Par exemple, mais sans que cela soit limitatif, sont jugées satisfaisantes, les proportions en poids ci-après indiquées : - cinquante pour cent pour le carbonate de soude - douze et demi pour cent pour chacun des autres composants. C'est un produit présentant oette proportion dans ses compo sants qui a servi à déterminer des dosages indiqés dans le procédé de mise en oeuvre qu'on va maintenant décrire. Le pro cédé de mise en oeuvre dépend évidemment de sa destina- tion c'est-à-dire, soit pour être incorporé dans la masse,soit pour entre appliqué en surface etc... Préalablement à tout traitement, il conviendra de bien nettoyer à l'eau franche les surfaces à traiter, après, si nécessaire, oi- quetage et élimination de tout revêtement du support. Pour être incorporé dans la masse du plâtre ou du ciment, et constituer donc une addition améliorante ou un adjuvant de ces ma ,tériaux, par exemple pour réaliser ou restaurer des enduits pleins, le produit doit être mélangé au matériau ci-dessus à raison de quatre grammes par kilo. L'enduit est ensuite réalisé selon les rè gles de l'art. Pour éviter l'enduit plein lorsque le support n'est pas trop abimé ou meme pour traiter une maçonnerie traditionnelle non en duite, selon le fini souhaité, ce mélange de quatre grammes de produit par kilo de ciment peut être allongé d'eau pour être plus ou moins liquiae selon le support et former une barbotine. Le support ainsi traité peut aussi être du Plâtre, ce qui nécessi tera toutefois un encollage de l'étanchéité réalisée. Pour les mélanges ci-dessus, il est bon de noter que peut être utilisé un ciment blanc. Afin d'éliminer l'humidité d'un enduit plein encore en bon état ou encore celle qui apparattrait sur un carrelage et accessoi- rement sur les bois de construction ou sur pied. atteints par la ,dite humidité et/ou par des champignons, le produit selon l'inven tion peut être utilisé seul en solution aqueuse dosée à raison de vingt grammes de produit par litre d'eau. Cette solution aqueuse pourrait parvenir à traiter un support plâtrè encore en bon ctat au travers d'un papier peint existant. Toutefois, cela ne semble pas présenter d'intérêt pratique. Dans tous les cas, après le nettoyage évoqué plus haut il conviendra de traiter le support en deux ou trois phases. Pour la réalisation d'un enduit plein en ciment, il est recom 'mandé, après le mouillage du support à l'eau fratche, de passer une solution aqueuse juste avant de faire l'enduit et ensuite de finir avec deux enductions en barbotine. Pour la réalisation d'un enduit plein au plaire, après le mouillage, il est recommandé de passer une solution aqueuse puis deux ou trois barbotines et de laisser sécher avant de faire l'enduit au plâtre. lorsque l'enduit plein n'est pas à refaire, que l'on emploie la solution aqueuse ou de la barbotine, il est recommandé de faire trois applications à vingt quatre heures d'intervalle. S; le support est un carrelage, il est bon de rincer environ une deni heure après chaque application. Les dosages et modes opératoires ci-dessus permettent d'obtenir coup sûr les résultats visé s, toutefois ils ne sont pas limitatifs de l'invention car des dosages plus ou moins importants ou des modes opératoires plus simples peuvent également donner de bons résultats. Dans tous les cas, le produit travaillant dans l'eau, il n'y a pas à hésiter à remouiller les parties traitées en cours de mise en oeuvre, ce qui par ailleurs- accentuera la blancheur après sèchage. Le produit n'est pas élastique : il a, au contraire, un effet durcisseur comme il a été dit ci-avant; il conviendra donc de retraiter les fissures qui auraient pu se faire pour une cause quelconque après un traitement, et par lesquelles l'humidite pourrait réapparaître. REVENDICATIONS j - Produit hydrofuge et fongicide, plus p rticulibrenent, mais non exclusivement, destiné à l'industrie du bâtiment pour y servir d'addition améliorante et/ou d'adjuvant du ciment et du plâtre, tant par incorporation à la masse d'un enduit plein que par application en surface, c a r a c t é r i s é en ce qu'il est composé de - carbonate de soude - phosphate trisodique cristallisé - sulfate d'ammoniaque - sulfate d'alumine - sulfate de nickel. 2 - Produit selon la revendication 1 caractérisé en ce qu'en poids il comprend cinquante pour cent de carbonate de soude et douze et demie pour cent de chacun des autres composants. 3 - Produit selon la revendication 1 ou 2 caractérisé en ce qu'avant utilisation par application en surface, il est dilué seul dans de l'eau à raison de vingt grammes par litre d'eau. 4 - Produit selon la revendication I ou 2 caractérisé en ce qu avant utilisation par application en surface, le produit est mélangé A du ciment à raison de quatre grammes par kilogramme de ciment puis est allongé d'eau pour former une barbotine. 5 - Produit selon la revendication i ou 2, caractérisé en ce qu'avant utilisation par incorporation, il est mélangé à raison de quatre grammes par kilogramme de plâtre, au litre entrant dans la composition de l'enduit. 6 - Produit selon la revendication t ou 2 caractérisé en ce qu' avant utilisation par incorporation, il est mélangé à raison de quatre grammes par kilogramme de ciment au ciment entrant dans la composition de l'enduit. 7 - Procédé de fabrication du produit selon l'une quelconque des revendications i et 2 caractérisé en ce que les composants, déjà les uns en poudre et les autres en cristaux, sont successivement - pré-oxydés par exposition à l'air libre pendant quarante huit heures, - mélangés intimement, - passés ensemble dans un broyeur mélangeur - placés dans un conditionnement étanche pour le stockage jusqu'à utilisation.